ФРИТТА ЭМАЛИ
ENAMEL FRIT

Изобретение относится к технологии силикатов, в частности к составам фритты эмали для покрытия изделий из углеродистой стали.
2
3
2
2
2
2
2
2
2
Известна фритта эмали, включающая, мас.%: ВО 13,5-40,0; СоО 0-1,0; RO+RO (RO - СаО, MgO, BaO, ZnO, SrO; RO - NaO, KO, LiO) 15,0-40,0; TiO 0-23,0; SiO 4,5-34,0 [1].
Задачей изобретения является повышение термостойкости эмали.
2
3
2
2
2
3
2
2
Технический результат достигается тем, что во фритте эмали, включающей ВО, СоО, NaO, СаО, BaO, SiO, компоненты находятся при следующем соотношении, мас.%: ВО 42,0-46,0; СоО 11,0-13,0; NaO 3,0-4,0; СаО 1,0-2,0; BaO 3,0-4,0; SiO 35,0-36,0.
В таблице приведены составы фритты эмали.
Таблица
Компоненты
Состав, мас.%:
1
2
3
B<sub>2</sub>O<sub>3</sub>
42,0
44,0
46,0
СоО
13,0
12,0
11,0
Na<sub>2</sub>O
3,0
3,5
4,0
СаО
2,0
1,5
1,0
ВаО
4,0
3,5
3,0
SiO<sub>2</sub>
36,0
35,5
35,0
Термостойкость (нагрев до 200°С - охлаждение до 20°С на воздухе), теплосмены
~25
~25
~25
Фритту эмали варят в электропечи при температуре 1350°С. Расплав гранулируют в воду. Подготавливают эмалевый шликер, содержащий, мас.ч.: фритта 100,0; глина 2,0; бура 0,1; вода 80. Эмалевый шликер наносят на поверхность стальных изделий и закрепляют обжигом при температуре 800°С.
Источники информации
1. JP 55020256 А, 1980.